3次元精密成形に用いられ、強化処理に適し、強化処理後における中心引っ張り応力が50MPaより小さく、表面圧縮応力が500~1200MPaであり、曲げ強度が最大で500MPaであり、及び転移点が550°Cであることを特徴とする薄リチウムアルミノケイ酸ガラス。強化処理後における中心引っ張り応力が30MPaより小さいことを特徴とする請求項1項記載の3次元精密成形に用いられ、かつ強化処理に適する薄リチウムアルミノケイ酸ガラス。強化処理後における中心引っ張り応力が20MPaより小さいことを特徴とする請求項2項記載の3次元精密成形に用いられ、かつ強化処理に適する薄リチウムアルミノケイ酸ガラス。強化処理後における表面圧縮応力が700~1200MPaであることを特徴とする請求項1項記載の3次元精密成形に用いられ、かつ強化処理に適する薄リチウムアルミノケイ酸ガラス。強化処理後における表面圧縮応力が800~1200MPaであることを特徴とする請求項4項記載の3次元精密成形に用いられ、かつ強化処理に適する薄リチウムアルミノケイ酸ガラス。強化処理後において曲げ強度が最大600MPaであることを特徴とする請求項1項記載の3次元精密成形に用いられ、かつ強化処理に適する薄リチウムアルミノケイ酸ガラス。ガラス転移点が530°C以下であることを特徴とする請求項1項記載の3次元精密成形に用いられ、かつ強化処理に適する薄リチウムアルミノケイ酸ガラス。ガラス転移点が520°C以下であることを特徴とする請求項7項記載の3次元精密成形に用いられ、かつ強化処理に適する薄リチウムアルミノケイ酸ガラス。ガラス転移点が510°C以下であることを特徴とする請求項8項記載の3次元精密成形に用いられ、かつ強化処理に適する薄リチウムアルミノケイ酸ガラス。ガラス組成全重量に対する重量で下記成分から成ることを特徴とする請求項1項記載の3次元精密成形に用いられ、かつ強化処理に適する薄リチウムアルミノケイ酸ガラス:SiO258~65重量Li2O4.6~5.4重量Na2O8.1~9.7重量K2O0.01~1.0重量Al2O316~20重量B2O30.1~1.0重量MgO0~0.1重量SrO0~0.2重量ZnO0~0.5重量CaO0.2~2.0重量ZrO22.5~5.0重量P2O50~1重量Fe2O30.008~0.2重量SnO20.05~0.6重量CeO20.01~0.3重量ここで、Li2OAl2O3/Na2OK2O>2.0SnO2CeO2Fe2O3>0.1重量0.8重量<CaOZnOP2O5B2O3CeO2Fe2O3<2.0重量K2O含量が0.5重量未満であることを特徴とする請求項10項記載の3次元精密成形に用いられ、かつ強化処理に適する薄リチウムアルミノケイ酸ガラス。K2O含量が0.3量未満であることを特徴とする請求項11項記載の3次元精密成形に用いられ、かつ強化処理に適する薄リチウムアルミノケイ酸ガラス。ZnO含量が0.4重量未満であることを特徴とする請求項10項記載の3次元精密成形に用いられ、かつ強化処理に適する薄リチウムアルミノケイ酸ガラス。ZnO含量が0.3重量未満であることを特徴とする請求項13項記載の3次元精密成形に用いられ、かつ強化処理に適する薄リチウムアルミノケイ酸ガラス。CaO含量が1.5重量未満であることを特徴とする請求項10項記載の3次元精密成形に用いられ、かつ強化処理に適する薄リチウムアルミノケイ酸ガラス。CaO含量が1.0重量未満であることを特徴とする請求項15項記載の3次元精密成形に用いられ、かつ強化処理に適する薄リチウムアルミノケイ酸ガラス。P2O5含量が0.5重量未満であることを特徴とする請求項10項記載の3次元精密成形に用いられ、かつ強化処理に適する薄リチウムアルミノケイ酸ガラス。P2O5含量が0.2重量未満であることを特徴とする請求項17項記載の3次元精密成形に用いられ、かつ強化処理に適する薄リチウムアルミノケイ酸ガラス。B2O3含量が0.8重量未満であることを特徴とする請求項10項記載の3次元精密成形に用いられ、かつ強化処理に適する薄リチウムアルミノケイ酸ガラス。B2O3含量が0.6重量未満であることを特徴とする請求項19項記載の3次元精密成形に用いられ、かつ強化処理に適する薄リチウムアルミノケイ酸ガラス。ZrO2含量が4.5重量未満であることを特徴とする請求項10項記載の3次元精密成形に用いられ、かつ強化処理に適する薄リチウムアルミノケイ酸ガラス。ZrO2含量が4.0重量未満であることを特徴とする請求項21項記載の3次元精密成形に用いられ、かつ強化処理に適する薄リチウムアルミノケイ酸ガラス。SnO2含量が0.5重量未満であることを特徴とする請求項10項記載の3次元精密成形に用いられ、かつ強化処理に適する薄リチウムアルミノケイ酸ガラス。SnO2含量が0.4重量未満であることを特徴とする請求項23項記載の3次元精密成形に用いられ、かつ強化処理に適する薄リチウムアルミノケイ酸ガラス。Al2O3含量が17~19重量であることを特徴とする請求項10項記載の3次元精密成形に用いられ、かつ強化処理に適する薄リチウムアルミノケイ酸ガラス。Al2O3含量が17.5~18.5重量であることを特徴とする請求項25項記載の3次元精密成形に用いられ、かつ強化処理に適する薄リチウムアルミノケイ酸ガラス。Li2O含量が4.8~5.2重量であることを特徴とする請求項10項記載の3次元精密成形に用いられ、かつ強化処理に適する薄リチウムアルミノケイ酸ガラス。Na2O含量が8.4~9.6重量であることを特徴とする請求項10項記載の3次元精密成形に用いられ、かつ強化処理に適する薄リチウムアルミノケイ酸ガラス。Na2O含量が8.6~9.5重量であることを特徴とする請求項28項記載の3次元精密成形に用いられ、かつ強化処理に適する薄リチウムアルミノケイ酸ガラス。CeO2含量が0.03~0.25重量であることを特徴とする請求項10項記載の3次元精密成形に用いられ、かつ強化処理に適する薄リチウムアルミノケイ酸ガラス。CeO2含量が0.05~0.2重量であることを特徴とする請求項30項記載の3次元精密成形に用いられ、かつ強化処理に適する薄リチウムアルミノケイ酸ガラス。ガラスにAS2O3及びSb2O3が含まれないことを特徴とする請求項1~31のいずれかに記載の3次元精密成形に用いられ、かつ強化処理に適する薄リチウムアルミノケイ酸ガラス。ガラスが温度500~700°Cの範囲内で3D形状に成形され、及びガラスのTgが550°C以下であることを特徴とする請求項1~32のいずれかに記載の3次元精密成形に用いられ、かつ強化処理に適する薄リチウムアルミノケイ酸ガラス。ガラスが温度500~650°Cの範囲内で3D形状に成形され、及びガラスのTgが530°C以下であることを特徴とする請求項33項記載の3次元精密成形に用いられ、かつ強化処理に適する薄リチウムアルミノケイ酸ガラス。ガラスが温度500~630°Cの範囲内で3D形状に成形され、及びガラスのTgが520°C以下であることを特徴とする請求項34項記載の3次元精密成形に用いられ、かつ強化処理に適する薄リチウムアルミノケイ酸ガラス。ガラスが温度500~600°Cの範囲内で3D形状に成形され、及びガラスのTgが510°C以下であることを特徴とする請求項35項記載の3次元精密成形に用いられ、かつ強化処理に適する薄リチウムアルミノケイ酸ガラス。ガラスが厚さ0.4~2.0mmの平板ガラスであることを特徴とする請求項1~36のいずれかに記載の3次元精密成形に用いられ、かつ強化処理に適する薄リチウムアルミノケイ酸ガラス。ガラスが溶融KNO3中、あるいは溶融NaNO3中、あるいは溶融NaNO3と溶融KNO3の混合塩中において強化処理されることを特徴とする請求項1~37のいずれかに記載の3次元精密成形に用いられ、かつ強化処理に適する薄リチウムアルミノケイ酸ガラス。ガラスが溶融KNO3中において強化処理を受け、及びガラスの表面応力が800~1200MPaであることを特徴とする請求項38項記載の3次元精密成形に用いられ、かつ強化処理に適する薄リチウムアルミノケイ酸ガラス。ガラスが溶融KNO3中において強化処理を受け、及びガラスの表面応力層が少なくとも10μmであることを特徴とする請求項38項記載の3次元精密成形に用いられ、かつ強化処理に適する薄リチウムアルミノケイ酸ガラス。ガラスが溶融NaNO3中において強化処理を受け、及びガラスの表面応力が500~800MPaであることを特徴とする請求項38項記載の3次元精密成形に用いられ、かつ強化処理に適する薄リチウムアルミノケイ酸ガラス。ガラスが溶融NaNO3中において強化処理を受け、及びガラスの表面応力層が少なくとも50μmであることを特徴とする請求項38項記載の3次元精密成形に用いられ、かつ強化処理に適する薄リチウムアルミノケイ酸ガラス。ガラスがKNO3及びNaNO3の混合溶融液中において強化処理を受け、及びガラスの表面応力が600~1000MPaであることを特徴とする請求項38項記載の3次元精密成形に用いられ、かつ強化処理に適する薄リチウムアルミノケイ酸ガラス。ガラスがKNO3及びNaNO3の混合溶融液中において強化処理を受け、及びガラスの表面応力層が少なくとも50μmであることを特徴とする請求項38項記載の3次元精密成形に用いられ、かつ強化処理に適する薄リチウムアルミノケイ酸ガラス。ガラスの厚さが0.4~3.0mmであることを特徴とする請求項1~44のいずれかに記載の薄リチウムアルミノケイ酸ガラス。ガラスの厚さが0.4~2.0mmであることを特徴とする請求項1~45のいずれかに記載の薄リチウムアルミノケイ酸ガラス。ガラスの厚さが0.4~1.0mmであることを特徴とする請求項1~46のいずれかに記載の薄リチウムアルミノケイ酸ガラス。タッチパッドの保護ガラスとして用いられることを特徴とする請求項1~47のいずれかに記載の薄リチウムアルミノケイ酸ガラス。ガラスが、光学、機械、タッチ、装飾等の機能を持つ表面構造を有することを特徴とする請求項1~48のいずれかに記載の薄リチウムアルミノケイ酸ガラス。本発明は、化学的強化処理が可能であり、550°C以下のTgを有し、及び3D形状化可能なガラスを提供することを目的とする。一実施態様において、本発明に係るガラスは、リチウムアルミノケイ酸ガラス、ナトリウムアルミノケイ酸ガラス、及びリチウムナトリウムアルミノケイ酸ガラスを含むアルミノケイ酸ガラス等のケイ酸ガラスまたはリン酸ガラスである。第一に、本発明によれば、温度500~700°Cにおいて3D形状ガラスへの成形が可能であり、かつTgが550°C以下であるガラスが提供される。一実施態様において、本発明ガラスのTgは530°C以下である。別の実施態様において、本発明ガラスのTgは520°C以下である。さらに別の実施態様において、本発明ガラスのTgは510°C以下である。一実施例において、成形温度は500~650°Cの範囲内である。別の実施例において、成形温度は500~630°Cの範囲内である。さらに別の実施例において、成形温度は500~600°Cの範囲内である。一実施例において、本発明に係るガラスは厚さ0.4~2.0mmの平板ガラスである。本発明は、化学的強化処理に適するガラスを提供することも目的とする。一実施態様において、本発明ガラスは強化処理に適するアルカリケイ酸ガラスまたはアルカリリン酸ガラスである。別の実施例において、本発明ガラスはリチウムアルミノケイ酸ガラスである。一実施例において、本発明ガラスは、溶融NaNO3中において強化処理を受け、少なくとも500~800MPaの表面応力を有し、及び50μmの表面応力層を有する。一実施例において、本発明ガラスは溶融KNO3中において強化処理を受け、少なくとも800~1200MPaの表面応力を有し、及び10μmの表面応力層を有する。一実施例において、本発明ガラスはNaNO3及びKNO3の混合溶融塩中において強化処理を受け、少なくとも600~1000MPaの表面応力を有し、及び50μmの表面応力層を有する。一実施例において本発明ガラスは最大で500MPaまでの曲げ強度を有し、さらに別の実施例において本発明ガラスは最大で600MPaまでの曲げ強度を有する。